(57)【要約】【課題】高い近赤外線遮蔽能と高い透明性を有する、近赤外線吸収フィルムを提供すること。また、該近赤外線吸収フィルムを有する光学フィルターおよびプラズマディスプレイを提供する。【解決手段】特定のカチオン化合物を特定のメチン色素会合体とともに含有する近赤外線吸収フィルム、該近赤外線吸収フィルムを有する光学フィルターおよびプラズマディスプレイパネル。【選択図】なし【特許請求の範囲】
【請求項１】
フィルター層を有する光学フィルターであって、
フィルター層がメチン色素および下記一般式（Ｉ）で表されるカチオン化合物を含有することを特徴とする光学フィルター。
【化１】
2009109774.tif 000059
［一般式（Ｉ）中、Ａｒ１およびＡｒ２は、各々独立に、置換基を有してもよいアリール基または芳香族へテロ環基を表す。Ｌ１は、単結合または２価の連結基を表し；Ｒ３およびＲ４は、各々独立に、置換基を表し、置換しているピリジニウム環と環を形成してもよく；ｍ３およびｍ４は、各々独立に、０〜４の範囲の整数を表し、ｍ３、ｍ４が２〜４の範囲の整数であるとき、複数存在するＲ３、Ｒ４は、それぞれ同じであっても異なってもよい。但し、Ｌ１が単結合を表す場合はＡｒ１、Ａｒ２の少なくとも一方は水素結合性基を含有する］
【請求項２】
前記一般式（Ｉ）中、
Ａｒ１は、
【化２】
2009109774.tif 000060
で表され、
Ａｒ２は、
【化３】
2009109774.tif 000061
で表されるカチオン化合物を含有する、請求項１に記載の光学フィルター。
［上記において、Ｒ１およびＲ２は、各々独立に、置換基を表し、置換しているベンゼン環と環を形成してもよく、ｍ１およびｍ２は０〜５の範囲の整数を表し、ｍ１、ｍ２が２〜５の範囲の整数であるとき、複数存在するＲ１、Ｒ２は、それぞれ同じであっても異なってもよい。］
【請求項３】
前記一般式（Ｉ）中、Ｌ１が単結合を表すカチオン化合物を含有する請求項１ないし２に記載の光学フィルター。
【請求項４】
前記一般式（Ｉ）中、Ｌ１が単結合を表し、Ｒ１、Ｒ２の少なくともいずれか１つに水素結合性基を有するカチオン化合物を含有する請求項２または３に記載の光学フィルター。
【請求項５】
一般式（Ｉ）中、Ｌ１は、
【化４】
2009109774.tif 000062
で表される、請求項２に記載の光学フィルター。
［上記において、Ｒ５およびＲ６は、各々独立に、置換基を表し；ｍ５およびｍ６は、各々独立に、０〜４の範囲の整数を表し、ｍ５、ｍ６が２〜４の範囲の整数であるとき、複数存在するＲ５、Ｒ６は、それぞれ同じであっても異なってもよく；Ｌａは、２価の連結基を表す。］
【請求項６】
Ｒ１、Ｒ２、Ｌａの少なくとも一つは水素結合性基を有する請求項５記載の光学フィルター。
【請求項７】
水素結合性基がヒドロキシル基、アシルアミノ基、アルコキシカルボニルアミノ基、スルホニルアミノ基、カルバモイル基、スルファモイル基、ウレイド基の内の少なくとも１つである請求項４もしくは請求項６記載の光学フィルター。
【請求項８】
前記メチン色素がシアニン色素又はオキソノール色素である請求項１ないし７のいずれか１項に記載の光学フィルター。
【請求項９】
前記シアニン色素が一般式（Ｖ）で表されるシアニン色素である請求項１ないし８のいずれか１項に記載の光学フィルター。
【化５】
2009109774.tif 000063
［式中、Ｚ１およびＺ２は、それぞれ独立に、縮環してもよい５員または６員の含窒素複素環を形成する非金属原子群であり；Ｒ１およびＲ２は、それぞれ独立に、脂肪族基または芳香族基であり；Ｌ１は、奇数個のメチンからなるメチン鎖であり；ａ、ｂおよびｃは、それぞれ独立に、０または１であり；そして、Ｘ１は、アニオンである］。
【請求項１０】
一般式（Ｖ）で表されるシアニン色素が２つ以上のアニオン性解離基を有する請求項９記載の光学フィルター。
【請求項１１】
前記オキソノール色素が一般式（ＶＩ）で表されるオキソノール色素である請求項１ないし７のいずれか１項に記載の光学フィルター。
【化６】
2009109774.tif 000064
［式中、Ｙ１およびＹ２は、それぞれ独立に脂肪族基または複素環を形成する非金属原子群であり；Ｌ２は、奇数個のメチンからなるメチン鎖であり；そして、Ｘ２は、水素原子またはカチオンである］。
【請求項１２】
請求項１ないし１１のいずれか１項に記載の光学フィルターを用いることを特徴とするプラズマディスプレイパネル。
【発明の詳細な説明】
【技術分野】
【０００１】
本発明は、メチン色素を含有する光学フィルターに関する。特に本発明は、プラズマディスプレイパネル（ＰＤＰ）、液晶表示装置（ＬＣＤ）、エレクトロルミネッセンスディスプレイ（ＥＬＤ）、蛍光表示管、電界放射型ディスプレイのような画像形成装置の表面に、色再現性改良およびリモコンの誤動作防止のため取り付けられる光学フィルターに関する。
【背景技術】
【０００２】
プラズマディスプレイパネル（ＰＤＰ）、液晶表示装置（ＬＣＤ）、エレクトロルミネッセンスディスプレイ（ＥＬＤ）、陰極管表示装置（ＣＲＴ）、蛍光表示管、電界放射型ディスプレイのような画像表示装置は、原則として、赤、青、緑の三原色の光の組み合わせでカラー画像を表示する。しかし、表示のための光を理想的な三原色にすることは、非常に難しい。例えば、プラズマディスプレイパネル（ＰＤＰ）では、三原色蛍光体からの発光に余分な光（波長が５００乃至６２０ｎｍの範囲）が含まれていることが知られている。そこで、表示色の色バランスを補正するため、特定の波長の光を吸収するフィルターを用いて、色補正を行うことが提案されている。フィルターによる色補正については、特許文献１〜７の各公報に記載がある。また、ディスプレイから発生する赤外線（主に、７５０ｎｍから１１００ｎｍ）によって遠隔操作装置（リモコン）が誤動作するとの問題が報告されている。この問題を解決するために、赤外線吸収フィルターが用いられている。赤外線吸収フィルターに用いる染料については、特許文献８に記載がある。
【０００３】
また、シャープな吸収を有する色素として、シアニン色素やオキソノール色素を用いた例としては特許文献９が、更にスクアリウム色素を用いた例としては特許文献１０が、更にクロコニウム色素を用いた例としては特許文献１１に光学フィルターとしての記載があるが、いずれも耐光性が十分でなく、外光に長期間さらされると光学フィルターの性能が劣化し、色変化や、赤外線吸収フィルター能が劣化してしまう問題が発生した。また特許文献１３には、メチン色素を含有させた光学フィルターが記載されている。
【特許文献１】特開昭５８−１５３９０４号公報
【特許文献２】特開昭６１−１８８５０１号公報
【特許文献３】特開平３−２３１９８８号公報
【特許文献４】特開平５−２０５６４３号公報
【特許文献５】特開平９−１４５９１８号公報
【特許文献６】特開平９−３０６３６６号公報
【特許文献７】特開平１０−２６７０４号公報
【特許文献８】米国特許５９４５２０９号公報
【特許文献９】特開２００２−９０５２１号公報
【特許文献１０】特開平１１−１０９１２６号公報
【特許文献１１】特開２００２−１２２７２９号公報
【特許文献１３】ＷＯ００／２３８２９
【発明の開示】
【発明が解決しようとする課題】
【０００４】
本発明の目的は、シャープな吸収を有し耐久性、特に耐光性に優れた光学フィルターを提供することにある。本発明のより具体的な目的は赤外線を選択的にカットする光学フィルターを提供することであり、色純度を低下させる波長の光を選択的にカットし、カラー画像表示を理想的な三原色による表現に近づけるのに有効な光学フィルターを提供することである。また、リモコンの誤動作が起こらないプラズマディスプレイパネルを提供すること、色バランスに優れた画像を表示する耐久性に優れたプラズマディスプレイパネルを提供することでもある。
【課題を解決するための手段】
【０００５】
発明者らは上記目的を達成するために鋭意検討を重ねた結果、驚くべきことに、特定の構造のカチオン化合物をメチン色素、特に会合状態を形成したシアニン色素やオキソノール色素と組み合わせることにより、シャープな吸収を有し、耐久性（特に耐光性）に優れた光学フィルターができることを見出し、本発明を完成するに至った。
【０００６】
すなわち上記目的は、下記手段によって達成された。
（１）フィルター層を有する光学フィルターであって、フィルター層がメチン色素および下記一般式（Ｉ）で表されるカチオン化合物を含有することを特徴とする光学フィルター。
【０００７】
【化１】
2009109774.tif 000002
［一般式（Ｉ）中、Ａｒ１およびＡｒ２は、各々独立に、置換基を有してもよいアリール基または芳香族へテロ環基を表す。Ｌ１は、単結合または２価の連結基を表し；Ｒ３およびＲ４は、各々独立に、置換基を表し、置換しているピリジニウム環と環を形成してもよく；ｍ３およびｍ４は、各々独立に、０〜４の範囲の整数を表し、ｍ３、ｍ４が２〜４の範囲の整数であるとき、複数存在するＲ３、Ｒ４は、それぞれ同じであっても異なってもよい。但し、Ｌ１が単結合を表す場合はＡｒ１、Ａｒ２の少なくとも一方は水素結合性基を含有する］
（２）前記一般式（Ｉ）中、Ａｒ１は、
【０００８】
【化２】
2009109774.tif 000003
で表され、
Ａｒ２は、
【０００９】
【化３】
2009109774.tif 000004
で表されるカチオン化合物を含有する、請求項１に記載の光学フィルター。
［上記において、Ｒ１およびＲ２は、各々独立に、置換基を表し、置換しているベンゼン環と環を形成してもよく、ｍ１およびｍ２は０〜５の範囲の整数を表し、ｍ１、ｍ２が２〜５の範囲の整数であるとき、複数存在するＲ１、Ｒ２は、それぞれ同じであっても異なってもよい。］
（３）前記一般式（Ｉ）中、Ｌ１が単結合を表すカチオン化合物を含有する（１）ないし（２）に記載の光学フィルター。
（４）前記一般式（Ｉ）中、Ｌ１が単結合を表し、Ｒ１、Ｒ２の少なくともいずれか１つに水素結合性基を有するカチオン化合物を含有する（２）または（３）に記載の光学フィルター。
（５）一般式（Ｉ）中、Ｌ１は、
【００１０】
【化４】
2009109774.tif 000005
で表される、請求項２に記載の光学フィルター。
［上記において、Ｒ５およびＲ６は、各々独立に、置換基を表し；ｍ５およびｍ６は、各々独立に、０〜４の範囲の整数を表し、ｍ５、ｍ６が２〜４の範囲の整数であるとき、複数存在するＲ５、Ｒ６は、それぞれ同じであっても異なってもよく；Ｌａは、２価の連結基を表す。］
（６）Ｒ１、Ｒ２、Ｌａの少なくとも一つは水素結合性基を有する（５）記載の光学フィルター。
（７）水素結合性基がヒドロキシル基、アシルアミノ基、アルコキシカルボニルアミノ基、スルホニルアミノ基、カルバモイル基、スルファモイル基、ウレイド基の内の少なくとも１つである（４）もしくは（６）記載の光学フィルター。
（８）前記メチン色素がシアニン色素又はオキソノール色素である（１）ないし（７）のいずれか１項に記載の光学フィルター。
（９）前記シアニン色素が一般式（Ｖ）で表されるシアニン色素である（１）ないし（８）のいずれか１項に記載の光学フィルター。
【００１１】
【化５】
2009109774.tif 000006
［式中、Ｚ１およびＺ２は、それぞれ独立に、縮環してもよい５員または６員の含窒素複素環を形成する非金属原子群であり；Ｒ１およびＲ２は、それぞれ独立に、脂肪族基または芳香族基であり；Ｌ１は、奇数個のメチンからなるメチン鎖であり；ａ、ｂおよびｃは、それぞれ独立に、０または１であり；そして、Ｘ１は、アニオンである］。
（１０）一般式（Ｖ）で表されるシアニン色素が２つ以上のアニオン性解離基を有する（９）記載の光学フィルター。
（１１）フィルター層が７５０ｎｍから１１００ｎｍの範囲に吸収極大波長を有する（１０）記載の光学フィルター。
（１２）前記オキソノール色素が一般式（ＶＩ）で表されるオキソノール色素である（１）ないし（７）のいずれか１項に記載の光学フィルター。
【００１２】
【化６】
2009109774.tif 000007
［式中、Ｙ１およびＹ２は、それぞれ独立に脂肪族基または複素環を形成する非金属原子群であり；Ｌ２は、奇数個のメチンからなるメチン鎖であり；そして、Ｘ２は、水素原子またはカチオンである］。
（１３）フィルター層が７５０ｎｍから１１００ｎｍの範囲に吸収極大波長を有する（１２）記載の光学フィルター。
（１４）フィルター層中のメチン染料が会合状態を形成していることを特長とする（１）ないし（１３）のいずれか１項に記載の光学フィルター。
（１５）（１）ないし（１４）のいずれか１項に記載の光学フィルターを用いることを特徴とするプラズマディスプレイパネル。
【発明の効果】
【００１３】
本発明によればシャープな吸収を有し、耐久性（特に耐光性）に優れた光学フィルターを提供することができる。これにより色再現性に優れ、リモコンの誤動作の起こらないプラズマディスプレイを提供できる。
【発明を実施するための最良の形態】
【００１４】
本発明の光学フィルターは透明支持体とフィルター層を有する光学フィルターであって、フィルター層がメチン色素および一般式（Ｉ）で表されるカチオン化合物を含有することを特徴とする光学フィルター。
［カチオン化合物］
本発明に用いられるカチオン化合物は、下記一般式（Ｉ）で表されるカチオン化合物である。
【００１５】
【化７】
2009109774.tif 000008
【００１６】
一般式（Ｉ）
一般式（Ｉ）中、Ａｒ１およびＡｒ２は、各々独立に、置換基を有してもよいアリール基または芳香族へテロ環基を表し、Ａｒ１、Ａｒ２の表すアリール基は、好ましくは炭素数６〜３０、より好ましくは炭素数６〜２０、特に好ましくは炭素数６〜１２であり、例えばフェニル基、ｐ−メチルフェニル基、ナフチル基、アントラニル基などが挙げられる。
Ａｒ１、Ａｒ２の表す芳香族へテロ環基は、好ましくは炭素数１〜３０、より好ましくは炭素数１〜２０であり、特に好ましくは炭素数１〜１２であり、前記芳香族ヘテロ環基に含まれるヘテロ原子としては、例えば窒素原子、酸素原子、硫黄原子を挙げることができる。前記芳香族ヘテロ環基の具体例としては、ピロール基、ピラゾール基、イミダゾール基、ピリジン基、フラン基、チオフェン基、オキサゾール基、チアゾール基やこれらのベンゾ縮環体やヘテロ環縮環体などが挙げられる。Ａｒ１、Ａｒ２は特に好ましくはフェニル基である。但し、Ｌ１が単結合を表す場合はＡｒ１、Ａｒ２の少なくとも一方は水素結合性基を含有する。水素結合性基としてはヒドロキシル基、アミノ基、アシルアミノ基、アルコキシカルボニルアミノ基、アリールオキシカルボニルアミノ基、スルホニルアミノ基、スルファモイル基、カルバモイル基、ウレイド基、ウレタン基などが挙げられ、特に好ましくはヒドロキシル基、アシルアミノ基、アルコキシカルボニルアミノ基、スルホニルアミノ基、スルファモイル基、カルバモイル基、ウレイド基であり、具体的にはＡｒ１、Ａｒ２の置換基の例として以下に説明するものと同様である。
【００１７】
Ａｒ１、Ａｒ２は更に置換基を有しても良い。前記置換基としては、例えば、アルキル基（好ましくは炭素数１〜３０、より好ましくは炭素数１〜２０、特に好ましくは炭素数１〜１０であり、例えばメチル基、エチル基、ｉｓｏ−プロピル基、ｔｅｒｔ−ブチル基、ｎ−オクチル基、ｎ−デシル基、ｎ−ヘキサデシル基、シクロプロピル基、シクロペンチル基、シクロヘキシル基などが挙げられる。）、アルケニル基（好ましくは炭素数２〜３０、より好ましくは炭素数２〜２０、特に好ましくは炭素数２〜１０であり、例えばビニル基、アリル基、２−ブテニル基、３−ペンテニル基などが挙げられる。）、アルキニル基（好ましくは炭素数２〜３０、より好ましくは炭素数２〜２０、特に好ましくは炭素数２〜１０であり、例えばプロパルギル基、３−ペンチニル基などが挙げられる。）、アリール基（好ましくは炭素数６〜３０、より好ましくは炭素数６〜２０、特に好ましくは炭素数６〜１２であり、例えばフェニル基、ｐ−メチルフェニル基、ナフチル基、アントラニル基などが挙げられる。）、アミノ基（好ましくは炭素数０〜３０、より好ましくは炭素数０〜２０、特に好ましくは炭素数０〜１０であり、例えばアミノ基、メチルアミノ基、ジメチルアミノ基、ジエチルアミノ基、ジベンジルアミノ基、ジフェニルアミノ基、ジトリルアミノ基などが挙げられる。）、アルコキシ基（好ましくは炭素数１〜３０、より好ましくは炭素数１〜２０、特に好ましくは炭素数１〜１０であり、例えばメトキシ基、エトキシ基、ブトキシ基、２−エチルヘキシロキシ基などが挙げられる。）、アリールオキシ基（好ましくは炭素数６〜３０、より好ましくは炭素数６〜２０、特に好ましくは炭素数６〜１２であり、例えばフェニルオキシ基、１−ナフチルオキシ基、２−ナフチルオキシ基などが挙げられる。）、芳香族へテロ環オキシ基（好ましくは炭素数１〜３０、より好ましくは炭素数１〜２０、特に好ましくは炭素数１〜１２であり、例えばピリジルオキシ基、ピラジルオキシ基、ピリミジルオキシ基、キノリルオキシなどが挙げられる。）、アシル基（好ましくは炭素数１〜３０、より好ましくは炭素数１〜２０、特に好ましくは炭素数１〜１２であり、例えばアセチル基、ベンゾイル基、ホルミル基、ピバロイル基などが挙げられる。）、アルコキシカルボニル基（好ましくは炭素数２〜３０、より好ましくは炭素数２〜２０、特に好ましくは炭素数２〜１２であり、例えばメトキシカルボニル基、エトキシカルボニル基などが挙げられる。）、アリールオキシカルボニル基（好ましくは炭素数７〜３０、より好ましくは炭素数７〜２０、特に好ましくは炭素数７〜１２であり、例えばフェニルオキシカルボニル基などが挙げられる。）、アシルオキシ基（好ましくは炭素数２〜３０、より好ましくは炭素数２〜２０、特に好ましくは炭素数２〜１０であり、例えばアセトキシ基、ベンゾイルオキシ基などが挙げられる。）、アシルアミノ基（好ましくは炭素数２〜３０、より好ましくは炭素数２〜２０、特に好ましくは炭素数２〜１０であり、例えばアセチルアミノ基、ベンゾイルアミノ基などが挙げられる。）、アルコキシカルボニルアミノ基（好ましくは炭素数２〜３０、より好ましくは炭素数２〜２０、特に好ましくは炭素数２〜１２であり、例えばメトキシカルボニルアミノ基などが挙げられる。）、アリールオキシカルボニルアミノ基（好ましくは炭素数７〜３０、より好ましくは炭素数７〜２０、特に好ましくは炭素数７〜１２であり、例えばフェニルオキシカルボニルアミノ基などが挙げられる。）、カルバモイルオキシ基、スルホニルアミノ基（好ましくは炭素数１〜３０、より好ましくは炭素数１〜２０、特に好ましくは炭素数１〜１２であり、例えばメタンスルホニルアミノ基、ベンゼンスルホニルアミノ基などが挙げられる。）、スルファモイル基（好ましくは炭素数０〜３０、より好ましくは炭素数０〜２０、特に好ましくは炭素数０〜１２であり、例えばスルファモイル基、メチルスルファモイル基、ジメチルスルファモイル基、フェニルスルファモイル基などが挙げられる。）、カルバモイル基（好ましくは炭素数１〜３０、より好ましくは炭素数１〜２０、特に好ましくは炭素数１〜１２であり、例えばカルバモイル基、メチルカルバモイル基、ジエチルカルバモイル基、フェニルカルバモイル基などが挙げられる。）、アルキルチオ基（好ましくは炭素数１〜３０、より好ましくは炭素数１〜２０、特に好ましくは炭素数１〜１２であり、例えばメチルチオ基、エチルチオ基などが挙げられる。）、アリールチオ基（好ましくは炭素数６〜３０、より好ましくは炭素数６〜２０、特に好ましくは炭素数６〜１２であり、例えばフェニルチオ基などが挙げられる。）、芳香族へテロ環チオ基（好ましくは炭素数１〜３０、より好ましくは炭素数１〜２０、特に好ましくは炭素数１〜１２であり、例えばピリジルチオ基、２−ベンズイミゾリルチオ基、２−ベンズオキサゾリルチオ基、２−ベンズチアゾリルチオ基などが挙げられる。）、スルホニル基（好ましくは炭素数１〜３０、より好ましくは炭素数１〜２０、特に好ましくは炭素数１〜１２であり、例えばメシル基、トシル基などが挙げられる。）、スルフィニル基（好ましくは炭素数１〜３０、より好ましくは炭素数１〜２０、特に好ましくは炭素数１〜１２であり、例えばメタンスルフィニル基、ベンゼンスルフィニル基などが挙げられる。）、ウレイド基（好ましくは炭素数１〜３０、より好ましくは炭素数１〜２０、特に好ましくは炭素数１〜１２であり、例えばウレイド基、メチルウレイド基、フェニルウレイド基などが挙げられる。）、リン酸アミド基（好ましくは炭素数１〜３０、より好ましくは炭素数１〜２０、特に好ましくは炭素数１〜１２であり、例えばジエチルリン酸アミド基、フェニルリン酸アミド基などが挙げられる。）、ヒドロキシル基、メルカプト基、ハロゲン原子（例えばフッ素原子、塩素原子、臭素原子、ヨウ素原子）、シアノ基、スルホ基、カルボキシル基、ニトロ基、ヒドロキサム酸基、スルフィノ基、ヒドラジノ基、イミノ基、芳香族へテロ環基（好ましくは炭素数１〜３０、より好ましくは炭素数１〜１２であり、ヘテロ原子としては、例えば窒素原子、酸素原子、硫黄原子、具体的には例えばイミダゾリル基、ピリジル基、キノリル基、フリル基、チエニル基、ピペリジル基、モルホリノ基、ベンズオキサゾリル基、ベンズイミダゾリル基、ベンズチアゾリル基、カルバゾリル基、アゼピニル基などが挙げられる。）、シリル基（好ましくは炭素数３〜４０、より好ましくは炭素数３〜３０、特に好ましくは炭素数３〜２４であり、例えばトリメチルシリル基、トリフェニルシリル基などが挙げられる。）などが挙げられる。これらの置換基は更に置換されてもよい。
【００１８】
Ｒ３、Ｒ４は、各々独立に置換基を表す。Ｒ３、Ｒ４が表す置換基の例としては、好ましくは前述のＡｒ１、Ａｒ２の置換基の例が挙げられ、より好ましくはアルキル基、アリール基、ヘテロ環基、アミノ基、アルコキシ基、アシル基、アシルオキシ基、アシルアミノ基であり、特に好ましくは、アルキル基、アリール基、アルコキシ基、アシル基である。またＲ３、Ｒ４が表す置換基同士が結合していてもよい。即ち、左右のピリジン環がＲ３とＲ４が結合した連結基で結合していてもよい。また、Ｒ３、Ｒ４は、それぞれが置換しているピリジニウム環と環を形成してもよい。
【００１９】
ｍ３、ｍ４は、各々独立に０〜４の範囲の整数を表す。ｍ３、ｍ４は、それぞれ好ましくは０〜２、より好ましくは０〜１である。ｍ３、ｍ４が２〜４の範囲の整数であるときに複数存在するＲ３、Ｒ４は、それぞれ同じであっても異なってもよい。
【００２０】
Ｌ１は、単結合または２価の連結基を表す。２価の連結基としては、ピリジニウム基を両末端に有するものが好ましい。Ｌ１が表す２価の連結基については、一般式（ＩＩＩ）中の連結基について後述する通りである。
【００２１】
一般式（Ｉ）中のカチオン部の数は、好ましくは２つ以上２０以下であり、より好ましくは２つ以上１０以下、特に好ましくは２以上６以下である。
【００２２】
本発明のカチオン化合物の好ましい態様としては、一般式（Ｉ）中、Ａｒ１が、
【００２３】
【化８】
2009109774.tif 000009
で表され、
Ａｒ２が、
【００２４】
【化９】
2009109774.tif 000010
で表されるカチオン化合物、即ち下記一般式（ＩＩ）：
【００２５】
【化１０】
2009109774.tif 000011
で表されるカチオン化合物を挙げることができる。より好ましい態様としては、一般式（ＩＩ）において、Ｌ１が単結合である。さらに好ましくは、Ｒ１およびＲ２の少なくとも一方が水素結合性基を有する置換基を表すカチオン化合物を挙げることができる。
水素結合性基としてはヒドロキシル基、アミノ基、アシルアミノ基、アルコキシカルボニルアミノ基、アリールオキシカルボニルアミノ基、スルホニルアミノ基、スルファモイル基、カルバモイル基、ウレイド基、ウレタン基などが挙げられ、特に好ましくはヒドロキシル基、アシルアミノ基、アルコキシカルボニルアミノ基、スルホニルアミノ基、スルファモイル基、カルバモイル基、ウレイド基であり、具体的にはＡｒ１、Ａｒ２の置換基の例として説明したものと同様である。
また、本発明のカチオン化合物のより好ましい別の態様としては、一般式（ＩＩ）においてＬ１が、
【００２６】
【化１１】
2009109774.tif 000012
であって、Ｒ１およびＲ２が各々独立に置換基を表し、その置換基が置換しているベンゼン環と環を形成してもよい、化合物、即ち下記一般式（ＩＩＩ）：
【００２７】
【化１２】
2009109774.tif 000013
で表されるカチオン化合物を挙げることもできる。
一般式（ＩＩＩ）
一般式（ＩＩＩ）中、Ｒ１、Ｒ２、Ｒ３、Ｒ４は、一般式（Ｉ）および（ＩＩ）における定義と同義であり、Ｒ５およびＲ６は、各々独立に置換基を表す。Ｒ５、Ｒ６で表される置換基の好ましい例等の詳細は、前述のＲ３、Ｒ４の置換基の説明に記載した通りである。一般式（ＩＩＩ）中、Ｒ１、Ｒ２、Ｒ３、Ｒ４、Ｒ５、Ｒ６で表される置換基の特に好ましい例としては、アルキル基、
アリール基、アルコキシ基、アリールオキシ基、アシル基、アルコキシカルボニル基、アミド基、スルファモイル基、ウレイド基等を挙げることができる。
【００２８】
一般式（ＩＩＩ）中、ｍ５およびｍ６は、各々独立に、０〜４の範囲の整数を表し、好ましくは０〜２の範囲の整数を表し、特に好ましくは０である。ｍ５、ｍ６が２〜４の範囲の整数であるとき、複数存在するＲ５、Ｒ６は、それぞれ同じであっても異なっていてもよい。
【００２９】
一般式（ＩＩＩ）中、ｍ１、ｍ２、ｍ３、ｍ４は、一般式（Ｉ）および（ＩＩ）における定義と同義である。一般式（ＩＩＩ）中、ｍ１およびｍ２は、より好ましくは０〜２の範囲の整数を表し、ｍ３、ｍ４は、好ましくは０〜４の範囲の整数を表し、より好ましくは０〜２の範囲の整数を表し、特に好ましくは０である。
【００３０】
一般式（ＩＩＩ）中、Ｌａは、２価の連結基を表し、好ましくは単結合、酸素原子、硫黄原子、窒素原子、メチレン基、フェニレン基、カルボニル基、スルファニル基、アミド基およびそれらの組合せからなる基を表す。Ｌａは特に好ましくは下記連結基である。
【００３１】
【化１３】
2009109774.tif 000014
【００３２】
一般式（ＩＩＩ）中のカチオン部の数は、一般式（Ｉ）、一般式（ＩＩ）と同様に、好ましくは３つ以上１０００以下であり、より好ましくは３つ以上１０以下、特に好ましくは４以上６以下である。
さらに好ましくは、Ｒ１、Ｒ２およびＬａの内、少なくともひとつが水素結合性基を有する置換基を表すカチオン化合物を挙げることができる。
水素結合性基としてはヒドロキシ基、アミノ基、アシルアミノ基、アルコキシカルボニルアミノ基、アリールオキシカルボニルアミノ基、スルホニルアミノ基、スルファモイル基、カルバモイル基、ウレイド基、ウレタン基などが挙げられ、特に好ましくはアシルアミノ基、アルコキシカルボニルアミノ基、スルホニルアミノ基、スルファモイル基、カルバモイル基、ウレイド基であり、具体的にはＡｒ１、Ａｒ２の置換基の例として説明したものと同様である。
【００３３】
以下に、本発明のカチオン化合物の好ましい具体例を挙げるが、本発明は下記具体例に限定されるものではない。
【００３４】
【化１４】
2009109774.tif 000015
【００３５】
【化１５】
2009109774.tif 000016
【００３６】
【化１６】
2009109774.tif 000017
【００３７】
【化１７】
2009109774.tif 000018
【００３８】
【化１８】
2009109774.tif 000019
【００３９】
【化１９】
2009109774.tif 000020
【００４０】
【化２０】
2009109774.tif 000021
【００４１】
【化２１】
2009109774.tif 000022
【００４２】
【化２２】
2009109774.tif 000023
【００４３】
【化２３】
2009109774.tif 000024
【００４４】
【化２４】
2009109774.tif 000025
【００４５】
本発明に用いられる前記のカチオン化合物は、特開２００３−１２８６５４号公報や特開２００７−１５３８７８号公報に記載のように、ピリジニウム化合物の窒素上にジニトロベンゼンやヘテロアリールが置換したものをアニリンやヘテロアリールアミンで置換することで合成することができる。また、得られた化合物は公知の方法で精製することもできる。なお、本発明のカチオン化合物が得られたことは、ＮＭＲ等の公知の分析方法によって確認することができる。
【００４６】
本発明に用いられる前記のカチオン化合物は、該カチオン化合物の電荷を中和し得る量の陰イオンとを含む。前記陰イオンは、本発明のカチオン化合物の電荷を中和して塩を形成し得る陰イオンであれば、無機陰イオンまたは有機陰イオンのいずれであってもよく、例えば、ハライドイオン（Ｃｌ−、Ｂｒ−、Ｉ−など）、スルホナートイオン（ＣＨ３ＳＯ３−、ＣＦ３ＳＯ３−、ＣＦ３（ＣＦ２）７ＳＯ３−、ｐ−トルエンスルホナートイオン、ナフタレン−１，５−ジスルホナートイオンなど）、硫酸イオン（ＣＨ３ＳＯ４−など）、ＣｌＯ４−、ＢＦ４−、ＳｂＦ６−、およびリン酸イオン（ＰＦ６−など）、金属錯体イオン（例えば、
【００４７】
【化２５】
2009109774.tif 000026
【００４８】
【化２６】
2009109774.tif 000027
【００４９】
【化２７】
2009109774.tif 000028
など）、アニオン色素（例えはオキソノール色素、アニオン性解離性基（ＯＨ基、ＳＯ２ＮＨ基、ＣＯＯＨ基、ＳＯ３Ｈ基等）を有する色素（好ましくはシアニン色素、スクアリウム色素、クロコニウム色素、ピリリウム色素、メロシアニン色素、アゾ色素、アゾメチン色素、スチルベン色素））を挙げることができる。前記陰イオンは、好ましくはハロゲンイオンもしくはアニオン性色素であり、より好ましくはハロゲンイオン、オキソノール色素、シアニン色素であり、特に好ましくはクロライドイオン、一般式（Ｖ）または一般式（ＶＩ）で表される色素である。
【００５０】
次に、本発明のフィルター層に含まれるメチン色素について説明する。
［色素化合物］
メチン色素としては、シアニン色素、オキソノール色素、スクアリウム色素、クロコニウム色素、ピリリウム色素、メロシアニン色素のいずれでも有っても良いが、一般式（Ｉ）で表されるカチオン化合物と相互作用する観点から色素分子単体としてアニオン電荷をもつことが好ましい。メチン色素としてより好ましくはシアニン色素、オキソノール色素である。
本発明に用いられるメチン色素化合物は複数で会合体を形成する。
【００５１】
シアニン色素
シアニン色素は、下記式で定義される。
Ｂｓ＝Ｌｏ−Ｂｏ式中、Ｂｓは、塩基性核であり；Ｂｏは、塩基性核のオニウム体であり；そして、Ｌｏは、奇数個のメチンからなるメチン鎖である。下記式（Ｉ）で表されるシアニン色素は、特に会合状態で好ましく用いることができる。
シアニン色素は特に好ましくは一般式（Ｖ）で表される。
【００５２】
【化２８】
2009109774.tif 000029
【００５３】
式（Ｖ）において、Ｚ１およびＺ２は、それぞれ独立に、５員または６員の含窒素複素環を形成する非金属原子群である。含窒素複素環には、他の複素環、芳香族環または脂肪族環が縮合してもよい。含窒素複素環およびその縮合環の例には、オキサゾール環、イソオキサゾール環、ベンゾオキサゾール環、ナフトオキサゾール環、オキサゾロカルバゾール環、オキサゾロジベンゾフラン環、チアゾール環、ベンゾチアゾール環、ナフトチアゾール環、インドレニン環、ベンゾインドレニン環、イミダゾール環、ベンゾイミダゾール環、ナフトイミダゾール環、キノリン環、ピリジン環、ピロロピリジン環、フロピロール環、インドリジン環、イミダゾキノキサリン環およびキノキサリン環が含まれる。含窒素複素環は、６員環より５員環の方が好ましい。５員の含窒素複素環にベンゼン環またはナフタレン環が縮合していることがさらに好ましい。ベンゾチアゾール環、ナフトチアゾール環、インドレニン環またはベンゾインドレニン環が最も好ましい。
【００５４】
含窒素複素環およびその縮合環は、置換基を有していてもよい。置換基の例には、ハロゲン原子、シアノ、ニトロ、ヒドロキシル、カルボキシル、アミノ、ホルミル、カルバモイル、ウレイド、ウレタン、メルカプト、スルホ、スルファモイル、脂肪族基、芳香族基、複素環基、−Ｏ−Ｒ、−ＣＯ−Ｒ、−ＣＯ−Ｏ−Ｒ、−Ｏ−ＣＯ−Ｒ、−ＮＨ−Ｒ、−ＮＲ２、−ＮＨ−ＣＯ−Ｒ、−ＣＯ−ＮＨ−Ｒ、−ＣＯ−ＮＲ２、−ＮＨ−ＣＯ−ＮＨ−Ｒ、−ＮＨ−ＣＯ−ＮＲ２、−ＮＨ−ＣＯ−Ｏ−Ｒ、−Ｓ−Ｒ、−ＳＯ２−Ｒ、−ＳＯ２−Ｏ−Ｒ、−ＮＨ−ＳＯ２−Ｒ、−ＳＯ２−ＮＨ−Ｒ、−ＳＯ２−ＮＲ２が含まれる。Ｒは、それぞれ独立に、脂肪族基、芳香族基または複素環基である。なお、カルボキシルおよびスルホは、水素原子が解離しても、塩の状態であってもよい。
【００５５】
本明細書において脂肪族基は、アルキル基、置換アルキル基、アルケニル基、置換アルケニル基、アルキニル基または置換アルキニル基を意味する。アルキル基は、環状であってもよい。鎖状アルキル基は、分岐を有していてもよい。アルキル基の炭素原子数は、１乃至２０が好ましく、１乃至１２がさらに好ましく、１乃至８最も好ましい。アルキル基の例には、メチル、エチル、プロピル、イソプロピル、ブチル、ｔ−ブチル、シクロプロピル、シクロヘキシルおよび２−エチルヘキシルが含まれる。
【００５６】
置換アルキル基のアルキル部分は、上記アルキル基と同様である。置換アルキル基の置換基の例には、ハロゲン原子、ヒドロキシル、カルボキシル、アミノ、ホルミル、カルバモイル、ウレイド、ウレタン、メルカプト、スルホ、スルファモイル、芳香族基、複素環基、−Ｏ−Ｒ、−ＣＯ−Ｒ、−ＣＯ−Ｏ−Ｒ、−Ｏ−ＣＯ−Ｒ、−ＮＨ−Ｒ、−ＮＲ２、−ＮＨ−ＣＯ−Ｒ、−ＣＯ−ＮＨ−Ｒ、−ＣＯ−ＮＲ２、−ＮＨ−ＣＯ−ＮＨ−Ｒ、−ＮＨ−ＣＯ−ＮＲ２、−ＮＨ−ＣＯ−Ｏ−Ｒ、−Ｓ−Ｒ、−ＳＯ２−Ｒ、−ＳＯ２−Ｏ−Ｒ、−ＮＨ−ＳＯ２−Ｒ、−ＳＯ２−ＮＨ−Ｒ、−ＳＯ２−ＮＲ２が含まれる。Ｒは、それぞれ独立に、脂肪族基、芳香族基または複素環基である。なお、カルボキシルおよびスルホは、水素原子が解離しても、塩の状態であってもよい。置換アルキル基の例には、２−ヒドロキシエチル、２−カルボキシエチル、２−メトキシエチル、２−ジエチルアミノエチル、３−スルホプロピル、４−スルホブチル、ベンジルおよびフェネチルが含まれる。
【００５７】
アルケニル基は、環状であってもよい。鎖状アルケニル基は、分岐を有していてもよい。アルケニル基の炭素原子数は、２ないし２０が好ましく、２乃至１２がさらに好ましく、２乃至８が最も好ましい。アルケニル基の例には、ビニル、アリル、１−プロペニル、２ーブテニル、２−ペンテニルおよび２−ヘキセニルが含まれる。置換アルケニル基のアルケニル部分は、上記アルケニル基と同様である。置換アルケニル基の置換基は、アルキル基の置換基と同様である。
【００５８】
アルキニル基の炭素原子数は、２ないし２０が好ましく、２乃至１２がさらに好ましく、２乃至８が最も好ましい。アルキニル基の例には、エチニルおよび２−プロピニルが含まれる。置換アルキニル基のアルキニル部分は、上記アルキニル基と同様である。置換アルキニル基の置換基は、アルキル基の置換基と同様である。
【００５９】
芳香族基は、アリール基または置換アリール基を意味する。アリール基の炭素原子数は、６乃至２５であることが好ましく、６乃至１５であることがさらに好ましく、６乃至１０であることが最も好ましい。アリール基の例には、フェニルおよびナフチルが含まれる。置換アリール基のアリール部分は、上記アリール基と同様である。置換アリール基の置換基の例には、ハロゲン原子、シアノ、ニトロ、ヒドロキシル、カルボキシル、アミノ、ホルミル、カルバモイル、ウレイド、ウレタン、メルカプト、スルホ、スルファモイル、脂肪族基、芳香族基、複素環基、−Ｏ−Ｒ、−ＣＯ−Ｒ、−ＣＯ−Ｏ−Ｒ、−Ｏ−ＣＯ−Ｒ、−ＮＨ−Ｒ、−ＮＲ２、−ＮＨ−ＣＯ−Ｒ、−ＣＯ−ＮＨ−Ｒ、−ＣＯ−ＮＲ２、−ＮＨ−ＣＯ−ＮＨ−Ｒ、−ＮＨ−ＣＯ−ＮＲ２、−ＮＨ−ＣＯ−Ｏ−Ｒ、−Ｓ−Ｒ、−ＳＯ２−Ｒ、−ＳＯ２−Ｏ−Ｒ、−ＮＨ−ＳＯ２−Ｒ、−ＳＯ２−ＮＨ−Ｒ、−ＳＯ２−ＮＲ２が含まれる。Ｒは、それぞれ独立に、脂肪族基、芳香族基または複素環基である。なお、カルボキシルおよびスルホは、水素原子が解離しても、塩の状態であってもよい。置換アリール基の例には、４−カルボキシフェニル、４−アセトアミドフェニル、３−メタンスルホンアミドフェニル、４−メトキシフェニル、３−カルボキシフェニル、３，５−ジカルボキシフェニル、４−メタンスルホンアミドフェニルおよび４−ブタンスルホンアミドフェニルが含まれる。
【００６０】
複素環基は、無置換複素環基または置換複素環基を意味する。複素環基の複素環は、５員環または６員環であることが好ましい。複素環に、脂肪族環、芳香族環または他の複素環が縮合していてもよい。複素環（縮合環を含む）の例には、ピリジン環、ピペリジン環、フラン環、フルフラン環、チオフェン環、ピロール環、キノリン環、モルホリン環、インドール環、イミダゾール環、ピラゾール環、カルバゾール環、フェノチアジン環、フェノキサジン環、インドリン環、チアゾール環、ピラジン環、チアジアジン環、ベンゾキノリン環およびチアジアゾール環が含まれる。置換複素環基の置換基は、置換アリール基の置換基と同様である。
【００６１】
式（Ｖ）において、Ｒ１およびＲ２は、それぞれ独立に、脂肪族基または芳香族基である。脂肪族基と芳香族基の定義および例は、前述した通りである。
【００６２】
式（Ｖ）において、Ｌ１は、奇数個のメチンからなるメチン鎖である。Ｌ１は、１個、３個、５個または７個のメチンからなるメチン鎖であることが好ましく、特に赤外フィルター用としては、５個または７個のメチンからなるメチン鎖であることが好ましい。メチンは置換基を有していてもよい。置換基を有するメチンは中央の（メソ位の）メチンであることが好ましい。置換基の例には、ハロゲン原子、シアノ、ニトロ、ヒドロキシル、カルボキシル、アミノ、ホルミル、カルバモイル、ウレイド、ウレタン、メルカプト、スルホ、スルファモイル、脂肪族基、芳香族基、複素環基、−Ｏ−Ｒ、−ＣＯ−Ｒ、−ＣＯ−Ｏ−Ｒ、−Ｏ−ＣＯ−Ｒ、−ＮＨ−Ｒ、−ＮＲ２、−ＮＨ−ＣＯ−Ｒ、−ＣＯ−ＮＨ−Ｒ、−ＣＯ−ＮＲ２、−ＮＨ−ＣＯ−ＮＨ−Ｒ、−ＮＨ−ＣＯ−ＮＲ２、−ＮＨ−ＣＯ−Ｏ−Ｒ、−Ｓ−Ｒ、−ＳＯ２−Ｒ、−ＳＯ２−Ｏ−Ｒ、−ＮＨ−ＳＯ２−Ｒ、−ＳＯ２−ＮＨ−Ｒ、−ＳＯ２−ＮＲ２が含まれる。Ｒは、それぞれ独立に、脂肪族基、芳香族基または複素環基である。メチン鎖の二つの置換基が結合して５員環または６員環を形成してもよい。
【００６３】
式（Ｖ）において、ａ、ｂおよびｃは、それぞれ独立に、０または１である。ａおよびｂは、０であることが好ましい。シアニン染料がスルホやカルボキシルのようなアニオン性置換基有することが好ましく、分子内塩を形成する場合は、ｃは０である。式（Ｖ）において、Ｘ１はアニオンである。アニオンの例には、ハライドイオン（Ｃｌー、Ｂｒー、Ｉー）、ｐ−トルエンスルホン酸イオン、エチル硫酸イオン、ＰＦ６−、ＢＦ４−およびＣｌＯ４−が含まれる。シアニン染料は、カルボキシル、スルホもしくはリン酸基のいずれかの置換基として含むことが好ましい。以下に、式（Ｖ）で表されるシアニン染料の例を示す。
【００６４】
【化２９】
2009109774.tif 000030
【００６５】
【化３０】
2009109774.tif 000031
【００６６】
【化３１】
2009109774.tif 000032
【００６７】
【化３２】
2009109774.tif 000033
【００６８】
【化３３】
2009109774.tif 000034
【００６９】
【化３４】
2009109774.tif 000035
【００７０】
【化３５】
2009109774.tif 000036
【００７１】
【化３６】
2009109774.tif 000037
【００７２】
【化３７】
2009109774.tif 000038
【００７３】
【化３８】
2009109774.tif 000039
【００７４】
【化３９】
2009109774.tif 000040
【００７５】
シアニン染料は、エフ・エム・ハーマー（Ｆ．Ｍ．Ｈａｒｍｅｒ）著「ヘテロサイクリック・コンパウンズーシアニンダイズ・アンド・リレイテッド・コンパウンズ（Ｈｅｔｅｒｏｃｙｃｌｉｃ  Ｃｏｍｐｏｕｎｄｓ  Ｃｙａｎｉｎｅ  Ｄｙｅｓ  ａｎｄ  Ｒｅｌａｔｅｄ  Ｃｏｍｐｏｕｎｄｓ）」、ジョン・ウィリー・アンド・サンズ（Ｊｏｈｎ  Ｗｉｌｅｙ  ＆  Ｓｏｎｓ）社ーニューヨーク、ロンドン、１９６４年刊、およびデー・エム・スターマー（Ｄ．Ｍ．Ｓｔｕｒｍｅｒ）著「ヘテロサイクリック・コンパウンズースペシャル・トッピクス・イン・ヘテロサイクリック・ケミストリー（Ｈｅｔｅｒｏｃｙｃｌｉｃ  Ｃｏｍｐｏｕｎｄｓ−Ｓｐｅｃｉａｌ  ｔｏｐｉｃｓ  ｉｎ  ｈｅｔｅｒｏｃｙｃｌｉｃ  ｃｈｍｉｓｔｒｙ）」、第１８章、第１４節、４８２〜５１５頁、ジョン・ウィリー・アンド・サンズ（Ｊｏｈｎ  Ｗｉｌｅｙ  ＆  Ｓｏｎｓ）社ーニューヨーク、ロンドン、１９７７年刊、「ロッズ・ケミストリー・オブ・カーボン・コンパウンズ（Ｒｏｄｄｓ  Ｃｈｅｍｉｓｔｒｙ  ｏｆ  Ｃａｒｂｏｎ  Ｃｏｍｐｏｕｎｄｓ）」２ｎｄ．Ｅｄ．ｖｏｌ．ＩＶ，ｐａｒｔＢ，１９７７年刊、第１５章、３６９〜４２２頁、エルセビア・サイエンス・パブリック・カンパニー・インク（Ｅｌｓｅｖｉｅｒ  Ｓｃｉｅｎｃｅ  Ｐｕｂｌｉｓｈｉｎｇ  Ｃｏｍｐａｎｙ  Ｉｎｃ．）社刊、ニューヨーク、特開平５−８８２９３号、同６−３１３９３９号の各公報の記載を参照して合成できる。
【００７６】
オキソノール色素
オキソノール色素は、下記式で定義される。
Ａｋ＝Ｌｏ−Ａｅ式中、Ａｋは、ケト型酸性核であり；Ａｅは、エノール型酸性核であり；そして、Ｌｏは、奇数個のメチンからなるメチン鎖である。下記式（ＶＩ）で表されるオキソノール色素は、（特に会合状態で）好ましく用いることができる。
オキソノール色素は特に好ましくは一般式（ＶＩ）で表される。
【００７７】
【化４０】
2009109774.tif 000041
【００７８】
式（ＶＩ）において、Ｙ１およびＹ２は、それぞれ独立に、脂肪族環または複素環を形成する非金属原子群である。脂肪族環よりも複素環の方が好ましい。脂肪族環の例には、インダンジオン環が含まれる。複素環の例には、５−ピラゾロン環、イソオキサゾロン環、バルビツール酸環、ピリドン環、ローダニン環、ピラゾリジンジオン環、ピラゾロピリドン環およびメルドラム酸環が含まれる。５−ピラゾロン環およびバルビツール酸環が好ましい。脂肪族環および複素環は置換基を有していてもよい。置換基の例には、ハロゲン原子、シアノ、ニトロ、ヒドロキシル、カルボキシル、アミノ、ホルミル、カルバモイル、ウレイド、ウレタン、メルカプト、スルホ、スルファモイル、脂肪族基、芳香族基、複素環基、−Ｏ−Ｒ、−ＣＯ−Ｒ、−ＣＯ−Ｏ−Ｒ、−Ｏ−ＣＯ−Ｒ、−ＮＨ−Ｒ、−ＮＲ２、−ＮＨ−ＣＯ−Ｒ、−ＣＯ−ＮＨ−Ｒ、−ＣＯ−ＮＲ２、−ＮＨ−ＣＯ−ＮＨ−Ｒ、−ＮＨ−ＣＯ−ＮＲ２、−ＮＨ−ＣＯ−Ｏ−Ｒ、−Ｓ−Ｒ、−ＳＯ２−Ｒ、−ＳＯ２−Ｏ−Ｒ、−ＮＨ−ＳＯ２−Ｒ、−ＳＯ２−ＮＨ−Ｒ、−ＳＯ２−ＮＲ２が含まれる。Ｒは、それぞれ独立に、脂肪族基、芳香族基または複素環基である。
【００７９】
式（ＶＩ）において、Ｌ２は、奇数個のメチンからなるメチン鎖である。Ｌ２は、３個、５個または７個のメチンからなるメチン鎖であることが好ましく、赤外用色素としては５個のメチンからなるメチン鎖であること特に好ましい。メチンは置換基を有していてもよい。置換基を有するメチンは中央の（メソ位の）メチンであることが好ましい。置換基の例には、ハロゲン原子、シアノ、ニトロ、ヒドロキシル、カルボキシル、アミノ、ホルミル、カルバモイル、ウレイド、ウレタン、メルカプト、スルホ、スルファモイル、脂肪族基、芳香族基、複素環基、−Ｏ−Ｒ、−ＣＯ−Ｒ、−ＣＯ−Ｏ−Ｒ、−Ｏ−ＣＯ−Ｒ、−ＮＨ−Ｒ、−ＮＲ２、−ＮＨ−ＣＯ−Ｒ、−ＣＯ−ＮＨ−Ｒ、−ＣＯ−ＮＲ２、−ＮＨ−ＣＯ−ＮＨ−Ｒ、−ＮＨ−ＣＯ−ＮＲ２、−ＮＨ−ＣＯ−Ｏ−Ｒ、−Ｓ−Ｒ、−ＳＯ２−Ｒ、−ＳＯ２−Ｏ−Ｒ、−ＮＨ−ＳＯ２−Ｒ、−ＳＯ２−ＮＨ−Ｒ、−ＳＯ２−ＮＲ２が含まれる。
Ｒは、それぞれ独立に、脂肪族基、芳香族基または複素環基である。メチン鎖の二つの置換基が結合して５員環または６員環を形成してもよい。
【００８０】
式（ＶＩ）において、Ｘ２は、水素原子またはカチオンである。カチオンの例には、アルカリ金属（例、Ｎａ、Ｋ）イオン、アンモニウムイオン、トリエチルアンモニウムイオン、トリブチルアンモニウムイオン、ピリジニウムイオンおよびテトラブチルアンモニウムイオンが含まれる。以下に、オキソノール染料の例を示す。
【００８１】
【化４１】
2009109774.tif 000042
【００８２】
【化４２】
2009109774.tif 000043
【００８３】
【化４３】
2009109774.tif 000044
【００８４】
【化４４】
2009109774.tif 000045
【００８５】
【化４５】
2009109774.tif 000046
【００８６】
【化４６】
2009109774.tif 000047
【００８７】
【化４７】
2009109774.tif 000048
【００８８】
【化４８】
2009109774.tif 000049
【００８９】
式（ＶＩ）で表されるオキソノール染料は、特開平７−２３０６７１号公報、欧州特許０７７８４９３号および米国特許５４５９２６５号の各明細書の記載を参照して合成できる。
【００９０】
以上述べた染料を用いることで、フィルター層に、７５０乃至８５０ｎｍの範囲の吸収極大波長、８５１乃至９５０ｎｍの範囲の吸収極大波長および９５１乃至１１００ｎｍの範囲の吸収極大波長を設けることができる。フィルター層は、７５０乃至８５０ｎｍの範囲に吸収極大波長を有する会合状態のメチン染料、８５１乃至９５０ｎｍの範囲に吸収極大波長を有する会合状態のメチン染料および９５１乃至１１００ｎｍの範囲に吸収極大波長を有する会合状態のメチン染料を含むことが好ましい。７５０乃至８５０ｎｍの範囲に吸収極大波長を有するメチン染料として、式（Ｖ）で表されるシアニン染料または式（ＶＩ）で表されるオキソノール染料を会合状態で用いることが好ましく、式（ＶＩ）で表されるオキソノール染料を会合状態で用いることがさらに好ましい。８５１乃至９５０ｎｍの範囲または９５１乃至１１００ｎｍの範囲に吸収極大波長を有するメチン染料として、式（Ｖ）で表されるシアニン染料を用いることが好ましい。
【００９１】
前述した具体例（Ｉ−１）〜（Ｉ−７）、（Ｉ−１４）および（ＩＩ−１）〜（ＩＩ−１６）は、会合状態において、７５０乃至８５０ｎｍの範囲に吸収極大波長を有する。具体例（Ｉ−８）、（Ｉ−１０）〜（Ｉ−１２）および（Ｉ−１５）〜（Ｉ−１９）は、会合状態において、８５１乃至９５０ｎｍの範囲に吸収極大波長を有する。具体例（Ｉ−９）、（Ｉ−１３）および（Ｉ−２０）〜（Ｉ−２３）は、会合状態において、９５１乃至１１００ｎｍの範囲に吸収極大波長を有する。
【００９２】
フィルター層は、さらに色補正の目的で、５６０乃至６２０ｎｍの範囲に吸収極大波長を有することができる。また、赤外線吸収（第１）フィルター層（吸収極大波長：７５０〜１１００ｎｍ）とは別に、可視光吸収（第２）フィルター層（吸収極大波長：５６０〜６２０ｎｍ）を設けてもよい。５６０乃至６２０ｎｍの範囲の吸収極大も、染料を用いてフィルター層（または第２フィルター層）に導入することが好ましい。５６０乃至６２０ｎｍの範囲に吸収極大波長を有する染料の吸収スペクトルは、なるべく緑の蛍光体の必要な発光領域に影響を与えないよう選択的に光をカットするためにシャープにすることが好ましい。具体的には、吸収極大の半値幅が５乃至１００ｎｍであることが好ましく、１０乃至７０ｎｍであることがさらに好ましく、１０乃至５０ｎｍであることが最も好ましい。５６０乃至６２０ｎｍの範囲に吸収極大を有する染料も、会合状態で用いることが好ましい。会合状態の定義については、７５０〜１１００ｎｍの範囲に吸収極大波長を有する染料と同様である。５６０乃至６２０ｎｍの範囲に吸収極大を有する染料としては、下記式に示される染料を用いることができる。
【００９３】
【化４９】
2009109774.tif 000050
【００９４】
式中、ＰおよびＱは、それぞれ独立に、酸性核、塩基性核または芳香族核であり；Ｌは、１乃至５個のメチンもしくはアザメチンが共役したメチン鎖である。実線と破線で表された結合は、ＰとＬ、ＱとＬとがそれぞれ単結合あるいは二重結合で連結されていることを意味する。そして、Ｐ、Ｌ、Ｑで構成される染料分子の発色団（クロモフォア）が共役鎖で連結されるように、結合次数を選択する。Ｐ、Ｌ、Ｑは、それぞれ置換基を有していてもよい。複数の置換基が互いに結合して、４員乃至７員の環を形成してもよい。Ｌ（メチン鎖）の置換基が結合して形成する環の例には、スクアリリウム染料のシクロブテノン環が含まれる。核（ＰとＱ）の置換基が結合して形成する環の例には、キサンテン環およびチオキサンテン環が含まれる。
【００９５】
酸性核は、環状のケトメチレン構造か、電子吸引性基によってはさまれたメチレン基を有する開鎖状構造であることが好ましく、環状のケトメチレン構造がさらに好ましい。環状のケトメチレン構造には、さらに複素環、芳香族環または脂肪族環が縮合してもよい。酸性核の環は、脂肪族環よりも複素環が好ましい。酸性核には、オキソノール染料のようにケト型とエノール型との互変異性体（酸素原子を窒素原子やイオウ原子に変えた、イミノおよびアミノ、チオケトおよびチオールの互変異性体も含む）をとることもできる。また、解離体で用いる場合もある。酸性核の環およびその縮合環の例としては、２−ピラゾリン−５−オン、ロダニン、ヒダントイン、チオヒダントイン、２，４−オキサゾリジンジオン、イソオキサゾロン、バルビツール酸、チオバルビツール酸、インダンジオン、ジオキソピラゾロピリジン、ヒドロキシピリジン、ピラゾリジンジオン、２，５−ジヒドロフラン−２−オン、ピロリン−２−オン、ピラゾロトリアゾールおよびピロロトリアゾールが含まれる。酸性核は、置換基を有していてもよい。
【００９６】
塩基性核は、開鎖状構造よりも環状構造を有することが好ましい。塩基性核の環には、複素環、芳香族環、または脂肪族環が縮合してもよい。塩基性核の環は、含窒素複素環が好ましい。塩基性核は、シアニン染料のようにオニウム体をとることもできる。塩基性核の含窒素複素環およびその縮合環の例には、オキサゾール、イソオキサゾール、ベンゾオキサゾール、ナフトオキサゾール、オキサゾロカルバゾール、オキサゾロジベンゾフラン、チアゾール、ベンゾチアゾール、ナフトチアゾール、インドレニン、ベンゾインドレニン、イミダゾール、ベンゾイミダゾール、ナフトイミダゾール、キノリン、ピリジン、オキサゾリン、ピロロピリジン、ピロール、フロピロール、インドリジン、イミダゾキノキサリン、およびキノキサリンが含まれる。塩基性核は、置換基を有していてもよい。
【００９７】
芳香族核は、芳香族（炭化水素）環または芳香族性複素環を有する。芳香族（炭化水素）環の例には、ベンゼンおよびナフタレンが含まれる。芳香族性複素環の例としては、ピロール、インドール、インドレニン、ベンゾインドレニン、カルバゾール、フロピロール、チオフェン、ベンゾチオフェン、フラン、ベンゾフラン、ジベンゾフラン、オキサゾール、ベンゾオキサゾール、ナフトオキサゾール、イソオキサゾール、チアゾール、ベンゾチアゾール、ナフトチアゾール、イソチアゾール、ピラゾール、イミダゾール、インダゾール、ナフトイミダゾール、ベンズイミダゾール、インドリジン、キノリン、フェノチアジン、フェノキサジン、インドリン、ピリジン、ピリダジン、チアジアジン、ピラン、チオピラン、オキサジアゾール、ベンゾキノリン、チアジアゾール、ピロロチアゾール、ピロロピリダジン、ピロロピリジン、イミダゾキノリン、イミダゾキノキサリン、テトラゾール、クマリンおよびクマロンが含まれる。芳香族核は、置換基を有していてもよい。芳香族核の環は、メチン鎖（Ｌ）と共役できる位置に、アミノ、ヒドロキシルまたはアルコキシ基を置換基として有することが好ましい。
【００９８】
前記式で表される色素には、メチン色素（例えば、シアニン色素、メロシアニン色素、アリーリデン色素、オキソノール色素、スチリル色素）、ジフェニルメタン色素、トリフェニルメタン色素、キサンテン色素、スクアリリウム色素、クロコニウム色素、アジン色素、アクリジン色素、チアジン色素およびオキサジン色素が含まれる。
【００９９】
これらの染料は、金属と錯体を形成させて使用することができる。錯体を形成することで堅牢性を高めることができる。金属錯体として使用する染料は、ピロメテン染料が好ましい。これらの染料については、ＷＯ００／２３８２９号、特願２０００−４０６９４号、同２０００−１５９８２０号、同２０００−２６１３３４号の各明細書、特開平１１−９２６８２号、同１１−２２７３３２号、同１１−２５５７７４号、同１１−２５６０５７号、特開２０００−１２１８０７号、同２０００−１９３８０２号の各公報に記載がある。
【０１００】
【化５０】
2009109774.tif 000051
【０１０１】
式（ＶＩＩ）において、Ｚ１およびＺ２は、それぞれ独立に、５員または６員の含窒素複素環を形成する非金属原子群である。Ｚ１およびＺ２の定義、例および置換基は、式（Ｉ）と同様である。式（ＶＩＩ）において、Ｒ１およびＲ２は、それぞれ独立に、脂肪族基または芳香族基である。脂肪族基および芳香族基の定義および例は、前述した通りである。式（ＶＩＩ）において、Ｌ３は、３個のメチンからなるメチン鎖である。式（ＶＩＩ）において、ａ、ｂおよびｃは、それぞれ独立に、０または１である。式（ＶＩＩ）において、Ｘ１は、アニオンである。アニオンの定義および例は、式（Ｖ）と同様である。以下に、式（ＶＩＩ）で表されるシアニン染料の例を示す。
【０１０２】
【化５１】
2009109774.tif 000052
【０１０３】
【化５２】
2009109774.tif 000053
【０１０４】
【化５３】
2009109774.tif 000054
【０１０５】
光学フィルターのフィルター層は、さらに、５００乃至５５０ｎｍの範囲に吸収極大波長を有することができる。５００乃至５５０ｎｍの範囲の吸収極大における光透過率は、２０乃至８５％の範囲であることが好ましい。また、赤外線吸収フィルター層（吸収極大波長：７５０〜１１００ｎｍ）とは別に、可視光吸収フィルター層（吸収極大波長：５００〜５５０ｎｍ）を設けてもよい。５００乃至５５０ｎｍの波長範囲における光吸収の極大は、視感度が高い緑の蛍光体の発光強度を調整するために設定される。緑の蛍光体の発光域は、なだらかにカットすることが好ましい。波長が５００乃至５５０ｎｍの範囲の吸収極大での半値幅（吸収極大での吸光度の半分の吸光度を示す波長領域の幅）は、３０乃至３００ｎｍであることが好ましく、４０乃至３００ｎｍであることがより好ましく、５０乃至１５０ｎｍであることがさらに好ましく、６０乃至１５０ｎｍであることが最も好ましい。５００乃至５５０ｎｍの範囲の吸収極大も、染料を用いてフィルター層に導入することが好ましい。５００乃至５５０ｎｍの範囲の吸収極大に用いる染料は、非会合状態であることが好ましい。染料を非会合状態として用いるには、会合し難い構造を有する色素を分子分散状態で用い、会合状態にとするには会合しやすい構造を有する色素を、ラテックスと混合し、Ｊ会合を形成させて用いる。染料としては、シアニン染料、スクアリリウム染料、オキソノール染料、メロシアニン染料、アリーリデン染料、アゾ染料、アゾメチン染料、アントラキノン染料およびそれらの金属キレート化合物が好ましく、オキソノール染料、メロシアニン染料、アリーリデン染料、アゾ染料、アゾメチン染料およびアントラキノン染料がさらに好ましい。
【０１０６】
オキソノール染料については、非会合状態で用いることが好ましい以外は、前述した通りである。
【０１０７】
さらに、色調を調整するため、フィルター層は、３５０乃至４５０ｎｍまたは４７０乃至５３０ｎｍの波長領域に吸収極大を有することもできる。また、赤外線吸収フィルター層（吸収極大波長：７５０〜１１００ｎｍ）とは別に、可視光吸収フィルター層（吸収極大波長：３５０〜５３０ｎｍ）を設けてもよい。３５０乃至４５０ｎｍまたは４７０乃至５３０ｎｍの範囲の吸収極大も、染料を用いてフィルター層に導入することが好ましい。染料としては、スクアリリウム染料、アゾメチン染料、シアニン染料、メロシアニン染料系、オキソノール染料、アントラキノン染料、アゾ染料、アリーリデン染料およびそれらの金属キレート化合物が好ましく用いられる。
【０１０８】
発明ではフィルター層中にメチン色素と一般式（Ｉ）で表されるカチオン化合物が存在するがその混合モル比は１００：１〜１：１００が好ましく、より好ましくは５０：１〜１：５０は更に好ましくは１０：１〜１：１０である。より具体的な実施態様として本発明の光学フィルター中のメチン色素の含有量は、好ましくは５０〜１０００ｍｇ／ｍ２、より好ましくは１００〜４００ｍｇ／ｍ２とする。また前記一般式（Ｉ）で表わされるカチオン化合物は光学フィルター中、好ましくは５０〜５００ｍｇ／ｍ２、より好ましくは５０〜２００ｍｇ／ｍ２とする。本発明ではフィルター層に、さらに褪色防止剤、酸化防止剤や紫外線防止剤を添加してもよい。褪色防止剤には、ハイドロキノン誘導体、ハイドロキノンジエーテル、フェノール誘導体、ヒンダードアミン、スピロインダン、メチレンジオキシベンゼン、クロマン、スピロクロマン、クマラン誘導体、ハイドロキノンモノエーテル、ｐ−アミノフェノール誘導体およびビスフェノール誘導体が含まれる。ハイドロキノン誘導体については、米国特許３９３５０１６号、同３９８２９４４号の各明細書に記載がある。ハイドロキノンジエーテルについては、米国特許４２５４２１６号明細書、特開昭５５−２１００４号公報に記載がある。フェノール誘導体については、特開昭５４−１４５５３０号公報に記載がある。スピロインダン、メチレンジオキシベンゼンについては、英国特許２０６２８８８号、同２０７７４５５号の各明細書に記載がある。クロマン、スピロクロマン、クマラン誘導体については、米国特許３４３２３００号、同３５７３０５０号、同３５７４６２７号、同３７６４３３７号の各明細書、特開昭５２−１５２２２５、同５３−１７７２９号、同５３−２０３２７号、同６１−９０１５６号の各公報に記載がある。ハイドロキノンモノエーテル、ｐ−アミノフェノール誘導体については、英国特許１３４７５５６号、同２０６６９７５号の各明細書、特公昭５４−１２３３７号、特開昭５５−６３２１号の各公報に記載がある。ビスフェノール誘導体については、米国特許３７００４５５号明細書、特公昭４８−３１６２５号公報に記載がある。のが含まれる。
【０１０９】
金属錯体（米国特許４２４５０１８号明細書、特開昭６０ー９７３５３号公報記載の）や一重項酸素クウェンチャーをフィルター層に添加しても良い。一重項酸素クウェンチャーには、ニトロソ化合物（特開平２−３００２８８号公報記載）、ジインモニウム化合物（米国特許４６５６１２号明細書記載）、ニッケル錯体（特開平４−１４６１８９号公報記載）および酸化防止剤（欧州特許８２００５７Ａ１号明細書記載）が含まれる。
【０１１０】
フィルター層の厚さは０．１μｍ乃至１ｃｍであることが好ましく、０．５μｍ乃至１００μｍであることがさらに好ましい。
【０１１１】
フィルター層は、さらにポリマーバインダーを含む。天然ポリマー（例、ゼラチン、セルロース誘導体、アルギン酸）または合成ポリマー（例、ポリメチルメタクリレート、ポリビニルブチラール、ポリビニルピロリドン、ポビニルアルコール、ポリ塩化ビニル、スチレン−ブタジエンコポリマー、ポリスチレン、ポリカーボネート、水溶性ポリアミド）をポリマーバインダーとして用いることができる。親水性ポリマー（上記天然ポリマー、ポリビニルブチラール、ポリビニルピロリドン、ポビニルアルコール、水溶性ポリアミド）が特に好ましい。
【０１１２】
［透明支持体］
透明支持体は、ポリマーフイルムからなることが好ましい。ポリマーの例には、セルロースエステル（例、セルロースジアセテート、セルローストリアセテート、セルロースプロピオネート、セルロースブチレート、セルロースアセテートプロピオネート、セルロースニトレート）、ポリアミド、ポリカーボネート、ポリエステル（例、ポリエチレンテレフタレート、ポリエチレンナフタレート、ポリブチレンテレフタレート、ポリ−１，４−シクロヘキサンジメチレンテレフタレート、ポリエチレン−１，２−ジフェノキシエタン−４，４’−ジカルボキシレート、ポリブチレンテレフタレート）、ポリアリレート（例、ビスフェノールＡとフタル酸の縮合物）、ポリスチレン（例、シンジオタクチックポリスチレン）、ポリオレフィン（例、ポリエチレン、ポリプロピレン、ポリメチルペンテン）、ポリ（メタ）アクリル酸エステル（例、ポリメチルメタクリレート）、ポリスルホン、ポリエーテルスルホン、ポリエーテルケトン、ポリエーテルイミドおよびポリオキシエチレンが含まれる。セルローストリアセテート、ポリカーボネート、ポリメチルメタクリレート、ポリエチレンテレフタレートおよびポリエチレンナフタレートが好ましい。透明支持体の厚みは、５μｍ乃至５ｃｍ以下であることが好ましく、２５μｍ乃至１ｃｍであることがさらに好ましく、８０μｍ乃至１．２ｍｍであることが最も好ましい。
【０１１３】
透明支持体の透過率は８０％以上であることが好ましく、８６％以上であることがさらに好ましい。ヘイズは、２％以下であることが好ましく、１％以下であることがさらに好ましい。屈折率は、１．４５〜１．７０であることが好ましい。
【０１１４】
透明支持体に、紫外線吸収剤を添加してもよい。紫外線吸収剤の添加量は、透明支持体の０．０１乃至２０質量％であることが好ましく、０．０５乃至１０質量％であることがさらに好ましい。滑り剤として、不活性無機化合物の粒子を透明支持体に添加してもよい。無機化合物の例には、ＳｉＯ２、ＴｉＯ２、ＢａＳＯ４、ＣａＣＯ３、タルクおよびカオリンが含まれる。透明支持体に表面処理を施すことが好ましい。表面処理の例には、薬品処理、機械的処理、コロナ放電処理、火炎処理、紫外線照射処理、高周波処理、グロー放電処理、活性プラズマ処理、レーザー処理、混酸処理およびオゾン酸化処理が含まれる。グロー放電処理、紫外線照射処理、コロナ放電処理および火炎処理が好ましく、コロナ放電処理がさらに好ましい。
【０１１５】
［下塗り層］
透明支持体とフィルター層の間に下塗り層を設けることができる。下塗り層としては、室温での弾性率が１０００乃至１Ｍｐａの柔らかいポリマーを用いて形成することが好ましい。弾性率は、８００乃至５Ｍｐａであることがさらに好ましく、５００乃至１０Ｍｐａであることが最も好ましい。下塗り層の厚みは、２ｎｍ乃至２０μｍであることが好ましく、５ｎｍ乃至５μｍであることがさらに好ましく、５０ｎｍ乃至１μｍであることが最も好ましい。下塗り層に使用するポリマーは、ガラス転移温度が６０℃以下−６０℃以上であることが好ましい。ガラス転移温度が６０℃以下−６０℃以上のポリマーは、塩化ビニル、塩化ビニリデン、酢酸ビニル、ブタジエン、ネオプレン、スチレン、クロロプレン、アクリル酸エステル、メタクリル酸エステル、アクリロニトリルまたはメチルビニルエーテルを重合または共重合させることによる得られる。二層以上の下塗り層を設けることが好ましい。
【０１１６】
［反射防止層］
光学フィルターに反射防止層を設けて、反射防止機能を得ることもできる。反射防止層により得られる光学フィルター層表面の反射率は、正反射率として３．０％以下が好ましく、１．８％以下がさらに好ましい。反射防止層としては、一般に低屈折率層を設ける。低屈折率層とは、屈折率が、その下層の屈折率よりも（相対邸に）低い層を意味する。低屈折率層の屈折率は、１．２０乃至１．５５であることが好ましく、１．２０乃至１．５０であることがさらに好ましい。低屈折率層の厚さは、５０乃至４００ｎｍであることが好ましく、５０乃至２００ｎｍであることがさらに好ましい。低屈折率層は、屈折率の低い含フッ素ポリマーからなる層（特開昭５７−３４５２６号、特開平３−１３０１０３号、同６−１１５０２３号、同８−３１３７０２号、同７−１６８００４号の各公報記載）、ゾルゲル法により得られる層（特開平５−２０８８１１号、同６−２９９０９１号、同７−１６８００３号の各公報記載）、あるいは微粒子を含む層（特公昭６０−５９２５０号、特開平５−１３０２１号、同６−５６４７８号、同７−９２３０６号、同９−２８８２０１号の各公報に記載）として形成できる。微粒子を含む層では、微粒子間または微粒子内のミクロボイドとして、低屈折率層に空隙を形成することができる。微粒子を含む層は、３乃至５０体積％の空隙率を有することが好ましく、５乃至３５体積％の空隙率を有することがさらに好ましい。
【０１１７】
広い波長領域の反射を防止するためには、低屈折率層に加えて、屈折率の高い層（中・高屈折率層）を設けることが好ましい。高屈折率層の屈折率は、１．６５乃至２．４０であることが好ましく、１．７０乃至２．２０であることがさらに好ましい。中屈折率層の屈折率は、低屈折率層の屈折率と高屈折率層の屈折率との中間の値となるように調整する。中屈折率層の屈折率は、１．５０乃至１．９０であることが好ましい。中・高屈折率層の厚さは、５ｎｍ乃至１００μｍであることが好ましく、１０ｎｍ乃至１０μｍであることがさらに好ましく、３０ｎｍ乃至１μｍであることが最も好ましい。中・高屈折率層のヘイズは、５％以下であることが好ましく、３％以下であることがさらに好ましく、１％以下であることが最も好ましい。中・高屈折率層は、比較的高い屈折率を有するポリマーを用いて形成することができる。屈折率が高いポリマーの例には、ポリスチレン、スチレン共重合体、ポリカーボネート、メラミン樹脂、フェノール樹脂、エポキシ樹脂および環状（脂環式または芳香族）イソシアネートとポリオールとの反応で得られるポリウレタンが含まれる。その他の環状（芳香族、複素環式、脂環式）基を有するポリマーや、フッ素以外のハロゲン原子を置換基として有するポリマーも、屈折率が高い。二重結合を導入してラジカル硬化を可能にしたモノマーの重合反応によりポリマーを形成してもよい。
【０１１８】
さらに高い屈折率を得るため、ポリマーバインダー中に無機微粒子を分散してもよい。無機微粒子の屈折率は、１．８０乃至２．８０であることが好ましい。無機微粒子は、金属の酸化物または硫化物から形成することが好ましい。金属の酸化物または硫化物の例には、二酸化チタン（粒子構造としては、ルチル、ルチル／アナターゼの混晶、アナターゼ、アモルファス構造のいずれでも良い）、酸化錫、酸化インジウム、酸化亜鉛、酸化ジルコニウムおよび硫化亜鉛が含まれる。酸化チタン、酸化錫および酸化インジウムが特に好ましい。無機微粒子は、これらの金属の酸化物または硫化物を主成分とし、さらに他の元素を含むことができる。主成分とは、粒子を構成する成分の中で最も含有量（質量％）が多い成分を意味する。他の元素の例には、Ｔｉ、Ｚｒ、Ｓｎ、Ｓｂ、Ｃｕ、Ｆｅ、Ｍｎ、Ｐｂ、Ｃｄ、Ａｓ、Ｃｒ、Ｈｇ、Ｚｎ、Ａｌ、Ｍｇ、Ｓｉ、ＰおよびＳが含まれる。被膜形成性で溶剤に分散し得るか、それ自身が液状である無機材料、例えば、各種元素のアルコキシド、有機酸の塩、配位性化合物と結合した配位化合物（例、キレート化合物）や、活性無機ポリマーを用いて、中・高屈折率層を形成することもできる。
【０１１９】
［電磁波遮蔽層］
光学シルターに電磁波遮蔽効果を有する層を設けてもよい。電磁波遮蔽層の表面抵抗は、０．０１〜５００Ω／□であることが好ましく、０．０１〜１０Ω／□であることがさらに好ましい。電磁波遮蔽効果を付与するには、光学フィルターの透過率を低下させないように、透明導電層を用いることが好ましい。透明導電層は、金属層、金属酸化物層または導電性ポリマー層として形成できる。
【０１２０】
透明導電層を形成する金属の例には、銀、パラジウム、金、白金、ロジウム、アルミニウム、鉄、コバルト、ニッケル、銅、亜鉛、ルテニウム、錫、タングステン、イリジウムよび鉛が含まれる。これらを組み合わせた合金を用いてもよい。銀、パラジウム、金、白金、ロジウムおよびこれらの合金が好ましく、銀とパラジウムとの合金が最も好ましい。銀−パラジウム合金における銀の含有率は６０乃至９９質量％が好ましく、８０乃至９８質量％がさらに好ましい。金属層の膜厚は、１乃至１００ｎｍが好ましく、５乃至４０ｎｍがさらに好ましく、１０乃至３０ｎｍが最も好ましい。膜厚が１ｎｍ未満では電磁波遮蔽効果が乏しく、１００ｎｍを超えると可視光線の透過率が低下する。
【０１２１】
透明導電層を形成する金属酸化物の例には、酸化錫、酸化インジウム、酸化アンチモン、酸化亜鉛、ＩＴＯおよびＡＴＯが組まれる。金属酸化物層の膜厚は、２０乃至１０００ｎｍが好ましく、４０乃至１００ｎｍがさらに好ましい。金属導電層と金属酸化物導電層とを組み合わせて設けてもよい。また、同一層内に金属と導電性金属酸化物とを共存させてもよい。金属層の保護または酸化劣化の防止あるいは可視光線の透過率を高める目的で透明導電層に透明酸化物層を積層することができる。透明酸化物層には、導電性がなくてもよい。透明酸化物層は、２〜４価金属の酸化物、酸化ジルコニウム、酸化チタン、酸化マグネシウム、酸化ケイ素、酸化アルミニウムあるいは金属アルコキサイド化合物の薄膜として形成できる。透明導電層および透明酸化物層は、任意の加工処理方法で形成できる。例えば、スパッタリング法、真空蒸着法、イオンプレーティング法、プラズマＣＶＤ法、ＰＶＤ法、金属あるいは金属酸化物の超微粒子の塗布あるいは金属シートの接着により、層を形成できる。
【０１２２】
［その他の層］
光学フィルター表面に、アンチグレア機能（入射光を表面で散乱させて、膜周囲の景色が膜表面に移るのを防止する機能）を付与してもよい。例えば、光学フィルター表面に微細な凹凸を形成し、そしてその表面に反射防止層を形成するか、あるいは反射防止層を形成後、エンボスロールにより表面に凹凸を形成することにより、アンチグレア機能を得ることができる。アンチグレア機能を有する反射防止層は、一般に３乃至３０％のヘイズを有する。
【０１２３】
光学フィルターには、ハードコート層、潤滑層、防汚層、帯電防止層あるいは中間層を設けることもできる。ハードコート層は、架橋しているポリマーを含むことが好ましい。ハードコート層は、アクリル系、ウレタン系、エポキシ系、シロキサン系のポリマー、オリゴマーまたはモノマー（例、紫外線硬化型樹脂）を用いて形成することができる。シリカ系のフィラーをハードコート層に添加することもできる。光学フィルターの最表面には潤滑層を形成してもよい。潤滑層は、光学フィルター表面に滑り性を付与し、耐傷性を改善する機能を有する。潤滑層は、ポリオルガノシロキサン（例、シリコンオイル）、天然ワックス、石油ワックス、高級脂肪酸金属塩、フッ素系潤滑剤またはその誘導体を用いて形成することができる。潤滑層の厚さは、２乃至２０ｎｍであることが好ましい。光学フィルターの最表面に防汚層を設けることもできる。防汚層は反射防止層の表面エネルギーを下げ、親水性、親油性の汚れを付きにくくするものである。そのほか防汚層は含フッ素ポリマーを用いて形成することができる。防汚層の厚さは、２乃至１００ｎｍであることが好ましく、５乃至３０ｎｍであることがさらに好ましい。
【０１２４】
光学フィルターの層、すなわち、フィルター層、反射防止層（低屈折率層）、電磁波遮蔽層、下塗り層、ハードコート層、潤滑層、防汚層、その他の層は、一般的な塗布方法により形成することができる。塗布方法の例には、ディップコート法、エアーナイフコート法、カーテンコート法、ローラーコート法、ワイヤーバーコート法、グラビアコート法およびホッパーを使用するエクストルージョンコート法（米国特許２６８１２９４号明細書記載）が含まれる。二以上の層を同時塗布により形成してもよい。同時塗布法については、米国特許２７６１７９１号、同２９４１８９８号、同３５０８９４７号、同３５２６５２８号の各明細書および原崎勇次著「コーティング工学」２５３頁（１９７３年朝倉書店発行）に記載がある。また、本発明における層の形成方法として、スパッタリング法、真空蒸着法、イオンプレーティング法、プラズマＣＶＤ法あるいはＰＶＤ法も適宜選択することができる。
【０１２５】
［光学フィルターの用途］
光学フィルターは、液晶表示装置（ＬＣＤ）、プラズマディスプレイパネル（ＰＤＰ）、エレクトロルミネッセンスディスプレイ（ＥＬＤ）や陰極管表示装置（ＣＲＴ）のような画像表示装置に用いられる。光学フィルターは、プラズマディスプレイパネル（ＰＤＰ）または陰極管表示装置（ＣＲＴ）、特にプラズマディスプレイパネル（ＰＤＰ）に使用すると、顕著な効果が得られる。
【０１２６】
プラズマディスプレイパネル（ＰＤＰ）は、ガス、ガラス基板、電極、電極リード材料、厚膜印刷材料、蛍光体により構成される。ガラス基板は、前面ガラス基板と後面ガラス基板の二枚である。二枚のガラス基板には電極と絶縁層を形成する。後面ガラス基板には、さらに蛍光体層を形成する。二枚のガラス基板を組み立てて、その間にガスを封入する。前面板とは該プラズマディスプレイパネルの前面に位置する基板のことである。前面板はプラズマディスプレイパネルを保護するために充分な強度を備えていることが好ましい。前面板はプラズマディスプレイパネルと隙間を置いて使用することもできるし、プラズマディスプレイ本体に直貼りして使用することもできる。
【０１２７】
光学フィルターは、前面板に張り付けても、プラズマディスプレイ本体に直貼りしてもよい。また、前面板を設けずに、光学フィルターをプラズマディスプレイ本体に直貼りして使用することもできる。プラズマディスプレイ表示装置とは少なくともプラズマディスプレイパネル本体と筐体をふくむ表示装置全体のことである。前面板を有する場合はこれもプラズマディスプレイ表示装置に含まれる。プラズマディスプレイパネル（ＰＤＰ）は、既に市販されている。プラズマディスプレイパネルについては、特開平５−２０５６４３号、同９−３０６３６６号の各公報に記載がある。
【実施例】
【０１２８】
次に本発明を実施例に基づきさらに詳細に説明する。
［実施例１］
［近赤外線吸収フィルムの作製］
（近赤外線吸収性組成物の調製）
塗布時の塗布量が、近赤外線吸収染料としてシアニン色素（Ｉ−１３）が２００ｍｇ／ｍ２に、日本純薬（株）製ポリマーエマルジョン（アクリル樹脂の水分散物）；ジュリマーＥＴ−４１０（固形分含有量３０％）が８００ｍｇ／ｍ２に、カチオン化合物が表１記載の塗布量に、硬化剤としてデナコールＥＸ６１４Ｂ（ナガセケムテックス（株）製エポキシ系架橋剤）が４０ｍｇ／ｍ２にそれぞれなるよう各成分を混合した近赤外線吸収性組成物を調製した。
【０１２９】
また、シアニン色素（Ｉ―１３）のかわりにオキソノール色素（ＩＩ―３）を２００ｍｇ／ｍ２用いた以外は上記と全く同様にして、近赤外線吸収性組成物を調製した。
【０１３０】
【化５４】
2009109774.tif 000055
【０１３１】
【化５５】
2009109774.tif 000056
【０１３２】
【化５６】
2009109774.tif 000057
【０１３３】
（近赤外線吸収層の塗工）
富士フィルム製ＰＥＴ樹脂フィルム（厚み９６μｍ）に、上記の近赤外線吸収性組成物を塗工して近赤外線吸収層（厚み１５０μｍ）を積層し、近赤外線吸収フィルム（１０１）〜（１０９）を得た。
【０１３４】
（近赤外線吸収能の評価）
日立（株）製の分光器Ｕ−３５００を用いて、９００ｎｍの波長の透過率を測定した。
試料（１０１）及び試料（１０９）の９００ｎｍの透過率は１５％以下であり、共にＰＤＰ用途の近赤外線吸収フィルムとして好適に用いることができる。
【０１３５】
（耐光性の評価）
スガ試験機（株）製スーパーキセノンウェザーメーターＳＸ７５を用い、ブラックパネル温度６３℃、湿度５０％、１５０Ｗ／ｍ２でキセノンランプの光照射を１０日間行なった。尚、本発明試料とキセノンランプの間に富士写真フィルム（株）製ＳＣ３９フィルターを設置した。
光照射後の試料フィルムの９００ｎｍの透過率を測定し、次のように耐光性を評価した。
結果を下表に示す。
×：  透過率６０％以上
△：  透過率６０〜４０％
〇：  透過率４０〜２０％
◎：  透過率２０〜０％
【０１３６】
（ヘイズの測定法）
ヘイズ値（％）は、日本電色工業製のヘイズメーターＮＤＨ２０００を用いて、ＪＩＳ  Ｋ  ７１３６に準じて測定した。
（吸収強度の評価）
作成した試料フィルムの９００ｎｍの透過率を測定し、透過率が大きいものから×、△、○、◎の４段階評価を行った。
吸収強度×：  透過率５％以上
吸収強度△：  透過率３％以上５％未満
吸収強度〇：  透過率２％〜３％未満
吸収強度◎：  透過率２％未満
【０１３７】
【表１】
2009109774.tif 000058
上表より、カチオン化合物により、ヘイズが顕著に低減でき、且つ、耐光性が向上することが分かる。特に水素結合性基を有するものは効果が大きくヘイズを２．０％以下にでき、耐光性も顕著に改善される。
また、ポリマーエマルジョンをＮｅｏＲｅｚ  Ｒ−９６６０（楠本化成（株）社製水性ウレタン）に変更し赤外線吸収フィルムを作成したところ、カチオン化合物を添加しないものは、耐光性評価時の褪色後の９００ｎｍの透過率が６０％以上となり赤外吸収能は不十分であったが、カチオン化合物を添加したものは透過率が１５％以下となり良好な赤外線吸収能を示し、特に水素結合性基を有するものは効果が大きく透過率が１０％以下となり優れた赤外線吸収能を示した。